(57)【要約】【課題】特別に太い糸を用いたり、織成や編成の段階にて負荷の大きな高密度のものを製造したりしなくとも、また、硬仕上げ樹脂加工を行わなくとも、硬い風合いの繊維布帛を提供する。【解決手段】本発明に係る繊維布帛の製造方法は、ナイロン繊維のみからなる布帛を、ベンジルアルコールを含む処理液で処理する繊維布帛の製造方法であって、前記布帛は、タテ糸およびヨコ糸の少なくとも一方に６−ナイロンからなる２３５デシテックス以上の糸を含む。【選択図】なし【特許請求の範囲】
【請求項１】
ナイロン繊維のみからなる布帛を、ベンジルアルコールを含む処理液で処理する繊維布帛の製造方法であって、
前記布帛は、タテ糸およびヨコ糸の少なくとも一方に６−ナイロンからなる２３５デシテックス以上の糸を含む
繊維布帛の製造方法。
【請求項２】
前記ベンジルアルコールを含む処理液での処理が８０℃以上である
請求項１に記載の繊維布帛の製造方法。
【請求項３】
ナイロン繊維のみからなる布帛を、ベンジルアルコールを含む処理液で処理することにより得られる繊維布帛であって、
前記布帛は、タテ糸およびヨコ糸の少なくとも一方に６−ナイロンからなる２３５デシテックス以上の糸を含み、
前記処理液で処理することによって得られる前記繊維布帛におけるタテ方向及びヨコ方向の少なくとも一方の剛軟度が、ＪＩＳ  Ｌ１０９６に規定される４５°カンチレバー法に準じて測定したときに、１００ｍｍ以上である
繊維布帛。
【請求項４】
前記ベンジルアルコールを含む処理液での処理が８０℃以上である
請求項３に記載の繊維布帛。
【請求項５】
請求項３または４に記載された繊維布帛を用いた衣服。
【請求項６】
請求項３または４に記載された繊維布帛を用いた収納具。
【発明の詳細な説明】
【技術分野】
【０００１】
本発明は、硬い風合いを有する繊維布帛の製造方法に関するものである。
【背景技術】
【０００２】
ナイロンやポリエステルなどを用いた繊維布帛は、絹のような風合いが求められており、柔らかくするために種々の工夫がなされている。その一つとして、例えば、繊維布帛を構成する繊維一本の太さを細くする方法が挙げられる。繊維を細くする方法としては、紡糸の段階で、細い繊維を直接曳く方法、あるいは、ナイロンとポリエステルとを複合した複合糸を紡糸し、後でアルカリを用いて、ポリエステル成分を溶解除去する方法などがある。また、ナイロンを膨潤させるベンジルアルコールなどの膨潤剤を用いて、ナイロンを膨潤させて複合糸を割繊する方法もある（特許文献１）。このような方法によって、細い繊維を製造し、柔軟な繊維布帛を得ることが行われている。
【０００３】
しかしながら、近年、消費者の志向が変化し、硬めの風合いを有する繊維布帛が求められるようになってきている。そこで、太い糸を用い、かつ、高密度の織物などを製造することが行われている。
【先行技術文献】
【特許文献】
【０００４】
【特許文献１】特開平７−３０５２８４号公報
【発明の概要】
【発明が解決しようとする課題】
【０００５】
しかしながら、特別に太い糸を製造することは、糸の製造に使用される樹脂量が増加し、また１ロットあたりの生産量も少なく、紡糸や糸の製造コストが上昇してしまうという問題がある。また、高密度の織物を織ることも生産性が低下し、好ましくない。
【０００６】
他方、メラミン樹脂などの硬仕上用樹脂を用い、汎用的な繊維布帛に付与することも行われてはいるが、樹脂を用いたものでは、樹脂特有の風合いがあらわれたり、洗濯や摩耗により樹脂が剥がれたりするため耐久性が十分ではない。
【０００７】
本発明は、上記課題を解決するためになされたものであり、特別に太い糸を用いたり、織成や編成の段階にて負荷の大きな高密度のものを製造したりしなくとも、また、硬仕上げ樹脂加工を行わなくとも、硬い風合いの繊維布帛を得ることのできる繊維布帛の製造方法を提供することを目的とする。
【課題を解決するための手段】
【０００８】
本発明者らは、上記課題を解決するために鋭意検討した結果、従来、ナイロンとポリエステルとの複合繊維を用いたものに対して、柔らかい布帛を製造するために用いられていたベンジルアルコールを含む処理液を用いて、ポリエステル繊維を含まないナイロン繊維からなる布帛を処理することにより、硬い風合いを有する繊維布帛が得られることを見出し、本発明を完成するに至った。
【０００９】
すなわち、上記課題を解決するために、本発明に係る繊維布帛の製造方法は、ナイロン繊維のみからなる布帛を、ベンジルアルコールを含む処理液で処理する繊維布帛の製造方法であって、前記布帛は、タテ糸およびヨコ糸の少なくとも一方に６−ナイロンからなる２３５デシテックス以上の糸を含むものである。
【００１０】
さらに、本発明に係る繊維布帛の製造方法において、前記処理液での処理は、ＪＩＳ  Ｌ１０９６に規定される４５°カンチレバー法に準じて前記繊維布帛の剛軟度を測定したときにおいて、前記繊維布帛におけるタテ方向及びヨコ方向の少なくとも一方の剛軟度が１００ｍｍ以上となるように行われることが好ましい。
【００１１】
さらに、本発明に係る繊維布帛の製造方法において、前記ベンジルアルコールを含む処理液での処理が８０℃以上であるとよい。
【００１２】
また、本発明に係る繊維布帛は、ナイロン繊維のみからなる布帛を、ベンジルアルコールを含む処理液で処理することにより得られる繊維布帛であって、前記布帛は、タテ糸およびヨコ糸の少なくとも一方に６−ナイロンからなる２３５デシテックス以上の糸を含み、前記処理液で処理することによって得られる前記繊維布帛におけるタテ方向及びヨコ方向の少なくとも一方の剛軟度が、ＪＩＳ  Ｌ１０９６に規定される４５°カンチレバー法に準じて測定したときに、１００ｍｍ以上である。
【００１３】
さらに、本発明に係る繊維布帛において、前記ベンジルアルコールを含む処理液での処理が８０℃以上であるとよい。
【００１４】
また、本発明に係る繊維布帛は、衣服として用いることができる。あるいは、本発明に係る繊維布帛は、収納具として用いることができる。
【発明の効果】
【００１５】
本発明に係る繊維布帛の製造方法によれば、硬い風合いの繊維布帛が得られる。従って、芯材等を用いなくとも形状を保持することができるので、意匠性に優れ、ニーズに適した繊維製品を得ることができる。
【００１６】
また、本発明に係る繊維布帛の製造方法では、汎用的な太さの糸を用いることができ、特別に高密度の織物や編物を織製したり編製したりすることなく風合いの硬い繊維布帛が得られる。従って、糸の製造や織編物を製造する段階での製造コストも低減することができる。
【発明を実施するための形態】
【００１７】
以下、本発明に係る繊維布帛の製造方法及び繊維布帛について、実施の形態に基づいて説明する。
【００１８】
本発明は、主にナイロン繊維からなる布帛を、ベンジルアルコールを含む処理液で処理することにより、硬い風合いを有する繊維布帛を得るものである。
【００１９】
本発明におけるナイロン繊維は、公知のナイロン繊維を用いることができ、例えば、ナイロン６、ナイロン１０、ナイロン１１、ナイロン１２、ナイロン６．６、ナイロン６．１０、あるいは、これらの共重合ポリアミドなどが挙げられる。中でも、ナイロン６、ナイロン６．６が染色性や強度などの繊維特性及びコストの観点より好ましい。
【００２０】
なお、ナイロン繊維の太さも特に限定されるものではなく、単繊維の太さでナノファイバーといわれる０．０００１デシテックスから５００デシテックス程度のものが挙げられる。また、ナイロン繊維は、モノフィラメントであってもマルチフィラメントであってもよく、あるいは、ステープルであってもよい。
【００２１】
また、糸（糸条）の太さは０．０００１デシテックスから１０００デシテックス程度のものを挙げることができるが、特に限定されるものではない。
【００２２】
低コストで汎用的な糸を用いかつ加工性がよいとの観点からは、単繊維の太さが０．１〜１０デシテックス、糸条の太さが１０デシテックス〜５００デシテックスのナイロン繊維を用いることが好ましい。
【００２３】
さらに、ナイロン繊維は、生糸であっても、また、仮ヨリや撚糸、タスラン加工などが施こされた加工糸であってもよい。
【００２４】
本発明におけるナイロン繊維からなる布帛は、ナイロン繊維を主とするものである。すなわち、ナイロン繊維からなる布帛には、硬い風合いの布帛を得るとの本発明の目的を脱しない範囲で他の繊維を併用してもよいが、硬い風合いの布帛を得るとの観点からは、ポリエステル繊維等の他の繊維は含まずナイロン繊維のみからなる布帛を用いることが好ましい。
【００２５】
なお、従来のようなポリエステル繊維とナイロン繊維とをおおよそ５０％ずつ組み合わせたものに対してベンジルアルコールを含む処理液で処理すると、硬い風合いの繊維布帛が得られない。これは、ベンジルアルコールを含む処理液で処理する際に、ナイロン繊維とポリエステル繊維とで繊維の収縮性が大きくことなるからである。すなわち、収縮性がナイロン繊維と大きく異なる繊維を併用した布帛を用いた場合には、本発明の効果である低コストで硬い風合いの繊維布帛が得られない。
【００２６】
本発明で用いられるナイロン繊維からなる布帛は、汎用的に使用されている繊維、糸状、織編組織であっても、硬い風合いの繊維布帛を得ることができる。
【００２７】
次に、本発明に係る繊維布帛の製造方法について、より具体的に説明する。
【００２８】
本発明では、ナイロン繊維からなる布帛を、ベンジルアルコールを含む処理液で処理を行うが、処理方法としては、ベンジルアルコールが１０ｇ／ｌ〜３００ｇ／ｌと水とを含む処理液にて処理を行うことが好ましい。
【００２９】
ベンジルアルコールの量が１０ｇ／ｌ未満では十分に硬い繊維布帛が得られないおそれがある。繊維布帛の硬化の観点から、より好ましくは、３０ｇ／ｌ以上とすることが好ましい。一方、ベンジルアルコールの量が３００ｇ／を超えても薬剤の量の増加分ほど繊維布帛が硬化せず、逆に、ナイロン繊維の強度が低下するおそれがある。また、ベンジルアルコールの量が多くなると、処理液の廃水処理などの負荷が大きくなってしまう。
【００３０】
なお、ベンジルアルコールは、乳化剤などを用いて乳化したものの方が、加工の安定性の観点より好ましい。また、ベンジルアルコールを含む処理液には、消泡剤、浴中柔軟剤、あたり防止剤等を添加してもよい。
【００３１】
また、ベンジルアルコールを含む処理液による処理温度は、６０℃〜１５０℃で行うことができる。
【００３２】
また、比較的平坦な繊維布帛を得たいときには、ベンジルアルコールを含む処理液での処理は、布帛を拡布状として行うことが好ましく、その処理温度は、８０℃から１３０℃の温度で行うとよい。
【００３３】
この場合、処理温度が８０℃を下まわると、十分に硬い繊維布帛が得られないおそれがある。また、ナイロンの種類にもよるが、処理温度が１３０℃を越えると、繊維布帛の引裂強度等の強度が低下するおそれがある。風合い硬化の観点からは、９０℃から１２５℃、より好ましくは１００℃超から１２０℃の温度で処理するとよい。
【００３４】
処理時間は、処理温度やベンジルアルコールの濃度にもよるが、５分〜１８０分程度がよい。処理時間が５分未満であると、硬化部分がムラ状となったり、十分に硬い風合いを有する繊維布帛が得られないおそれがあり、処理時間が１８０分を超えると、生産性の観点より好ましくない。
【００３５】
さらに、処理時間は７分以上１２０分以内とする方が、風合いの硬化の均一性、硬さ及び生産性の観点より好ましい。
【００３６】
なお、平坦な繊維布帛を得る場合の加工機としては、常圧ジッカーや高圧ジッカーなどが挙げられる。
【００３７】
一方、膨らみ感やシワ感、やや強めの凹凸感を有する繊維布帛を得たいときには、ベンジルアルコールを含む処理液での処理は、布帛をロープ状として行うことが好ましく、その処理温度は、８０℃から１３０℃の温度で行うとよい。
【００３８】
この場合、処理温度が８０℃を下まわると、十分に硬い繊維布帛が得られないおそれがある。また、ナイロンの種類にもよるが、処理温度が１３０℃を越えると、繊維布帛の引裂強度等の強度が低下するおそれがある。風合い硬化の観点からは、９０℃から１２５℃、より好ましくは１００℃超から１２５℃の温度で処理するとよい。
【００３９】
なお、シワ感や、やや強めの凹凸感を有する繊維布帛を得たいときに用いる加工機としては、高圧液流染色機や高圧型ウインスなどが挙げられるが、硬化の均一性の観点からは液流染色機を用いることが好ましい。
【００４０】
また、本発明に係る繊維布帛の製造方法は、衣服又は収納具などの形状をした繊維布帛に適用することもできる。
【００４１】
例えば、ナイロン繊維からなる布帛を用いて得られた衣服又は収納具などの縫製品などを硬化させる場合には、ワッシャー（ドラム式処理装置）を用いて、８０℃から１３０℃の温度で５分〜１８０分程度、ベンジルアルコールを含む処理液で処理してもよい。より好ましくは、９０℃から１２５℃の処理温度で処理するとよい。
【００４２】
以上、本発明に係る繊維布帛の製造方法の実施形態について説明してきたが、本発明において、ナイロン繊維からなる布帛を、ベンジルアルコールを含む処理液で処理した後は、ソーピングを行なうことが好ましい。
【００４３】
ソーピングは、水洗又は４０〜１００℃程度の湯洗による処理、又は、常温の水又は４０〜１００℃程度の湯に、苛性ソーダ、ソーダ灰又はトリポリリン酸ソーダなどのアルカリ剤、界面活性剤あるいはキレート剤などを添加したソーピング溶液による処理である。
【００４４】
また、ソーピングは、複数回行ってもよい。この場合、１回目のソーピングには、アルカリ剤や界面活性剤を添加したソーピング溶液を用い、２回目のソーピングは、水のみで処理するようなソーピングを行なってもよい。
【００４５】
さらに、ソーピングを行った後は、必要に応じ、乾燥や熱セットを行なったり、染色加工、撥水加工、抗菌加工、消臭加工、吸水加工、紫外線遮蔽加工又は制電加工などの加工を施したりしてもよい。
【００４６】
なお、これらの染色加工等は、縫製等を行った後に行ってもよい。また、補足的に、ポリエステル樹脂などを用いて硬仕上加工を行なってもよい。
【００４７】
また、ベンジルアルコールを含む処理液にて処理されたナイロン繊維からなる布帛に対して予備セットや仕上セットなどの熱処理を行う場合、当該熱処理の温度は、本発明の目的とする、風合い、外観、目付、密度等に合わせて、１２０℃〜２００℃程度にて任意に設定すればよい。
【００４８】
本発明では、上記の製造方法により、硬い風合いを有する繊維布帛を製造することができる。
【００４９】
本発明の製造方法で得られた繊維布帛は、「ＪＩＳ  Ｌ１０９６」に規定される４５°カンチレバー法に準じて、測定時の環境を２０℃×４０％ＲＨとして測定したタテ方向及びヨコ方向の少なくとも一方の剛軟度が１００ｍｍ以上であることが好ましい。さらに、繊維布帛におけるタテ方向及びヨコ方向の少なくとも一方の剛軟度は、１５０ｍｍ以上であることが、より好ましい。また、タテ方向及びヨコ方向のいずれの剛軟度も１００ｍｍ以上あるとよく、さらに、タテ方向及びヨコ方向のいずれの剛軟度も１５０ｍｍ以上であると、より好ましい。
【００５０】
このように、剛軟度が１００ｍｍ以上であると、従来の硬仕上加工と比べ、硬い風合いとすることができ、仕立て栄えの観点からも好ましい。
【００５１】
また、剛軟度が１００ｍｍ以上であると、従来は別途芯地と組み合わせて製造されていたシャツの襟、カフス、帽子又は靴などの衣服において、芯地（芯材）を用いなくとも、本発明における繊維布帛のみで形状を保持したシャツの襟等を製造することができる。
【００５２】
さらに、剛軟度が１００ｍｍ以上であると、本発明における繊維布帛を用いて、鞄、あるいは、雑誌ラック、収納ボックス又は衣装ケースなどの収納具を製造する場合も、繊維布帛に硬質の樹脂をコーティングしたり含浸させたり、また、繊維布帛に、ダンボール、プラスチック板、木、金属又は樹脂製などの芯材と組み合わせなくとも形状を保持した靴や収納ボックスなどの収納具を得ることができる。
【００５３】
なお、剛軟度の上限は特に限定されるものではなく、衣服や鞄などのデザインなども考慮し、必要な剛軟度のものを用いればよい。なお、ＪＩＳ  Ｌ１０９６に規定された剛軟性４５°カンチレバー法に従って測定によると、本発明における繊維布帛の剛軟度は１５０ｍｍが上限となっているが、これを超える物であっても用いることができる。
【００５４】
また、硬い風合いを有するシワを形成した場合、剛軟性の測定時にそのシワ部において、測定用試料が折れ曲がってしまい、剛軟度が１００ｍｍ未満と測定されることがある。その場合は、剛軟性の測定に影響の少ない箇所から測定用試料をサンプリングし、剛軟性を測定するとよい。
【００５５】
以上、本発明の製造方法で得られた繊維布帛は硬い風合いを有するので、この繊維布帛を用いて、ジャケット、帽子、靴などの衣服を製造すれば、従来にない風合いを有し、外観も粗野な力強いものが得られる。また、芯材を用いなくとも、形状を維持することができる衣服が得られる。
【００５６】
また、本発明の製造方法で得られた硬い風合いを有する繊維布帛を用いて、鞄、袋、雑誌ラック、収納ボックス又は衣装ケースなどの収納具を製造することにより、布帛の質感を有していながら、芯材を用いなくとも形状保持性に優れた、新規な収納具が得られる。
【実施例】
【００５７】
以下に、本発明に係る繊維布帛の製造方法について、実施例及び比較例に基づいて、より具体的に説明を行う。なお、本発明はこれらの実施例に限定されるものではない。また、以下の実施例及び比較例における剛軟度は、ＪＩＳ  Ｌ１０９６に規定される４５°カンチレバー法に準じて、測定時の環境が２０℃×４０％ＲＨの雰囲気にて測定を行なった。
【００５８】
（実施例１）
まず、実施例１について説明する。実施例１では、ナイロン繊維からなる織物（ツイル、タテ糸、ヨコ糸とも６−ナイロンが１００％であり、タテ糸を７８デシテックス／３４フィラメントとし、ヨコ糸を２３５デシテックス／３４フィラメントとした。織り上げ密度は、タテ密度×ヨコ密度＝２４４本／２．５４ｃｍ×７７本／２．５４ｃｍである。）を用いた。
【００５９】
そして、この織物を精練した後に、水にベンジルアルコールの乳化分散液を投入し、１５０ｇ／ｌのベンジルアルコールを含む処理液にて、常圧ジッカーを用いて室温から９８℃まで４０分かけて昇温し、９８℃を維持して４０分間の処理を行った（拡布状）。その後、引続き、ソーピングとして８０℃のお湯にて２回湯洗いをおこなった。
【００６０】
次に、常圧ジッカーを用い酸性染料にて黒色に染色（９５℃×６０分）し、ソーピング、合成タンニンを用いたフィックス処理をおこなった。その後、引続き、乾燥、すなわち１４０℃での仕上セットを行なった。
【００６１】
得られた繊維布帛の密度は、タテ密度×ヨコ密度＝２７０本／２．５４ｃｍ×８８本／２．５４ｃｍであった。
【００６２】
また、剛軟度を測定すると、タテ方向の剛軟度は１４８ｍｍであり、ヨコ方向の剛軟度は１１８ｍｍであり、硬い風合いの繊維布帛が得られた。
【００６３】
また、得られた繊維布帛を用いて鞄を作製すると、得られた鞄は、芯材を用いなくとも繊維布帛のみで鞄の立体的な形状を維持でき、見栄えのするものであった。
【００６４】
（比較例１）
次に、比較例１について説明する。比較例１では、ベンジルアルコールを含む処理液による処理を行なわなかった以外は、実施例１と同様にして繊維布帛を得た。
【００６５】
得られた繊維布帛の密度は、タテ密度×ヨコ密度＝２５０本／２．５４ｃｍ×７９本／２．５４ｃｍであった。
【００６６】
また、剛軟度を測定すると、タテ方向の剛軟度は４２ｍｍであり、ヨコ方向の剛軟度は８５ｍｍであり、柔らかい風合いの繊維布帛が得られた。
【００６７】
また、得られた繊維布帛を用いて鞄を作製すると、得られた鞄は、芯材を用いなかったため、鞄の立体的な形状を維持できなかった。
【００６８】
（実施例２）
次に、実施例２について説明する。実施例２では、ナイロン繊維からなる織物（ツイル、タテ糸、ヨコ糸とも６−ナイロンが１００％であり、タテ糸を３５５デシテックス／１９２フィラメントとし、ヨコ糸を３５５デシテックス／１９２フィラメントとした。織り上げ密度は、タテ密度×ヨコ密度＝９５本／２．５４ｃｍ×６２本／２．５４ｃｍである。）を用いた。
【００６９】
そして、この織物を精練した後に、水にベンジルアルコールの乳化分散液を投入し、６０ｇ／ｌのベンジルアルコールを含む処理液にて、液流染色機を用いて室温から５０分かけて１１０℃まで昇温し、１１０℃を維持して４０分間の処理を行った（ロープ状）。
【００７０】
次に、ソーピングとして、９０℃で１０分間、ソーダ灰と界面活性剤を添加したお湯で湯洗いを行った後、水のみで水洗し、乾燥した。
【００７１】
次に、１６０℃で予備セットを行なった後、酸性染料を用い黄色に染色（１０５℃×３０分）、合成タンニンを用いたフィックス処理を行ない、引き続き、１２０℃にて乾燥した。
【００７２】
次に、アサヒガードＡＧ７１０（旭硝子（株）製）からなるフッ素系撥水剤の５％水溶液を用いて撥水処理をした後、１４０℃にて仕上セットを行なった。
【００７３】
得られた繊維布帛の密度は、タテ密度×ヨコ密度＝１１６本／２．５４ｃｍ×８５本／２．５４ｃｍであった。
【００７４】
また、剛軟度を測定すると、タテ方向の剛軟度は１４８ｍｍであり、ヨコ方向の剛軟度は１１７ｍｍであり、膨らみ感があり、かつ、硬い風合いを有する繊維布帛が得られた。
【００７５】
また、得られた繊維布帛を用いてコートを作製すると、得られたコートは、全体がごわついた感じがあり、力強い外観品位のコートが得られた。
【００７６】
（比較例２）
次に、比較例２について説明する。比較例２では、ベンジルアルコールを含む処理液による処理を行なわなかった以外は、実施例２と同様にして（液流染色処理あり）、繊維布帛を得るとともに、コートを作製した。
【００７７】
得られた繊維布帛の密度は、タテ密度×ヨコ密度＝９８本／２．５４ｃｍ×６９本／２．５４ｃｍであった。
【００７８】
また、剛軟度を測定すると、タテ方向の剛軟度は４０ｍｍであり、ヨコ方向の剛軟度は３５ｍｍであり、柔らかい風合いの繊維布帛が得られた。また、コートは、風合いが柔らかく、ドレープ感が有り、やさしい感じの得られる外観のコートが得られた。
【００７９】
（実施例３）
次に、実施例３について説明する。実施例３では、ナイロン繊維からなる織物（平織物、タテ糸、ヨコ糸とも６−ナイロンが１００％であり、タテ糸を３５５デシテックス／１９２フィラメントとし、ヨコ糸を３５５デシテックス／１９２フィラメントとした。織り上げ密度は、タテ密度×ヨコ密度＝８９本／２．５４ｃｍ×４２本／２．５４ｃｍである）を用いた。
【００８０】
そして、この織物を精練した後に、水にベンジルアルコールの乳化分散液を投入し、５０ｇ／ｌのベンジルアルコールを含む処理液にて、液流染色機を用いて室温から５０分かけて１１５℃まで昇温し、１１５℃を維持して１０分間の処理を行った（ロープ状）。
【００８１】
次に、ソーピングとして、９０℃で１０分間、ソーダ灰と界面活性剤を添加したお湯で湯洗いを行った後、水のみで水洗し、乾燥した。
【００８２】
得られた繊維布帛の密度は、タテ密度×ヨコ密度＝１０９本／２．５４ｃｍ×５９本／２．５４ｃｍであった。
【００８３】
また、剛軟度を測定すると、タテ方向の剛軟度は１５０ｍｍ以上であり、ヨコ方向の剛軟度は１０５ｍｍ以上となり、膨らみ感があり、かつ、硬い風合いを有する繊維布帛が得られた。
【００８４】
次に、得られた布帛を用いて鞄を縫製した後、酸性染料を用いて赤色に染色し（１０５℃×３０分）、合成タンニンを用いたフィックス処理を行い、その後、１２０℃にて乾燥した。得られた鞄は、芯材を用いなくとも繊維布帛のみで鞄の立体的な形状を維持でき、見栄えのするものであった。
【００８５】
（比較例３）
次に、比較例３について説明する。比較例３では、ベンジルアルコールを含む処理液による処理を行なわず、また、縫製後の染色処理を行なわなかった（液流染色機での処理なし）以外は、実施例３と同様にして繊維布帛及び鞄を得た。
【００８６】
得られた繊維布帛の密度は、タテ密度×ヨコ密度＝９６本／２．５４ｃｍ×４５本／２．５４ｃｍであった。
【００８７】
また、剛軟度を測定すると、タテ方向の剛軟度は５６ｍｍであり、ヨコ方向の剛軟度は４５ｍｍとなり、柔らかい風合いの繊維布帛が得られた。
【００８８】
また、得られた鞄は、芯材を用いなかったため、鞄の立体的な形状を維持できなかった。
【００８９】
（実施例４）
次に、実施例４について説明する。実施例４では、ナイロン繊維からなる織物（ツイル、タテ糸、ヨコ糸とも６−ナイロンが１００％であり、タテ糸を３５５デシテックス／１９２フィラメントとし、ヨコ糸を３５５デシテックス／１９２フィラメントとした。織り上げ密度は、タテ密度×ヨコ密度＝９１本／２．５４ｃｍ×６２本／２．５４ｃｍである）を用いた。
【００９０】
そして、この織物を精練した後に、水にベンジルアルコールの乳化分散液を投入し、４０ｇ／ｌのベンジルアルコールを含む処理液にて、液流染色機を用いて室温から５０分かけて１０５℃まで昇温し、１０５℃を維持して２０分間の処理を行った（ロープ状）。
【００９１】
次に、ソーピングとして、９０℃で１０分間、ソーダ灰と界面活性剤を添加したお湯で湯洗いを行った後、水のみで水洗し、乾燥した。
【００９２】
得られた繊維布帛の密度は、タテ密度×ヨコ密度＝１２０本／２．５４ｃｍ×８５本／２．５４ｃｍであった。
【００９３】
また、剛軟度を測定すると、タテ方向の剛軟度は１５０ｍｍ以上であり、ヨコ方向の剛軟度は１１６ｍｍ以上となり、膨らみ感があり、かつ、硬い風合いを有する繊維布帛が得られた。
【００９４】
次に、得られた布帛を用いて帽子を縫製した後、酸性染料を用いてネイビーに染色し（１０５℃×３０分）、合成タンニンを用いたフィックス処理を行い、その後、１２０℃にて乾燥した。得られた帽子は、芯材を用いなくとも繊維布帛のみで帽子の立体的な形状を維持でき、見栄えのするものであった。
【００９５】
（比較例４）
次に、比較例４について説明する。比較例４では、ベンジルアルコールを含む乳化分散液を投入しなかった以外は、実施例４と同様にして（液流染色機での処理あり）、繊維布帛を得た。
【００９６】
得られた繊維布帛の密度は、タテ密度×ヨコ密度＝１０２本／２．５４ｃｍ×７２本／２．５４ｃｍであった。
【００９７】
また、剛軟度を測定すると、タテ方向の剛軟度は４０ｍｍであり、ヨコ方向の剛軟度は３０ｍｍとなり、柔らかい風合いの繊維布帛が得られた。
【００９８】
また、得られた繊維布帛を用いて帽子を作製した。得られた帽子は、芯材を用いなかったため、帽子の立体的な形状を維持できなかった。
【産業上の利用可能性】
【００９９】
本発明は、コートや靴などの衣服、鞄や衣装ケースなどの収納具など、繊維布帛を用いた繊維製品に広く利用することができる。